(57)【要約】【課題】本発明の目的は、電子写真方式の印刷記録材として、最表層にある断熱層によってより効率的な印刷が可能あり、高温での処理後も光沢感を維持し、更にはリサイクルが可能な電子写真用光沢シートを製造することにある。【解決手段】顔料を主体とした塗工層を設けた塗工紙上に、ガラス転移点が１２０℃以上の水溶性樹脂が１００質量部に対して、中空型有機顔料を１０〜１００質量部配合した塗工層を２〜３０g／ｍ2塗布することを特徴とする電子写真用光沢シート。【選択図】  なし【特許請求の範囲】
【請求項１】
顔料を主体とした塗工層上に、ガラス転移点が１２０℃以上の水溶性樹脂１００質量部に対して、中空型有機顔料を１０〜１００質量部配合した塗工層を２〜３０g／ｍ2塗布してなることを特徴とする電子写真用光沢シート。
【請求項２】
上記水溶性樹脂が主鎖にベンゼン環構造を持ち、側鎖に極性置換基を持つことを特徴とする請求項１記載の電子写真用光沢シート。
【発明の詳細な説明】
【技術分野】
【０００１】
本発明は、電子写真方式の印刷記録材として、最表層にある断熱層によってより効率的な印刷が可能あり、高温での処理後も光沢感を維持し、更にはリサイクルが可能な電子写真用光沢シートに関するものである。
【背景技術】
【０００２】
電子写真方式は高精細でフルカラーの印刷が可能であることから広く普及している。特に光沢で平滑な支持体と高画質な印刷の組み合わせで写真出力としての用途での使用が増加している。
【０００３】
この様な用途で使用される光沢シートは、加熱処理工程での効率を高める為に断熱性を有する薄層を最表面に設けることが効果的である。例えば、有機顔料を主体とした塗工層や、発泡させた塗工層を設ける方法が報告されている。しかしながら、有機顔料を主体とした塗工層の場合は、実用化されている有機顔料がガラス転移点が１００℃程度のポリスチレンアクリル系の樹脂を主成分とするため、特に１８０℃を超えるような高温で定着させるタイプの印刷機の場合には、加熱処理後に光沢シートの光沢度が低下する問題があった。また、発泡させた塗工層を設ける方法については、泡を安定して制御して均一に塗布することが技術的に難しい為、広く実用化されるには至っていない（例えば、特許文献１〜３参照）。
【特許文献１】特開２００５−１７３５１３号公報
【特許文献２】特開２００５−０３１１２８号公報
【特許文献３】特開２００２−１２３０３２号公報
【発明の開示】
【発明が解決しようとする課題】
【０００４】
本発明の目的は、電子写真方式の印刷記録材として、最表層にある断熱層によってより効率的な印刷が可能あり、高温での処理後も光沢感を維持し、更にはリサイクルが可能な電子写真用光沢シートを製造することにある。
【課題を解決するための手段】
【０００５】
本発明者は、上記に鑑み鋭意研究した結果、本発明の電子写真用光沢シートを発明するに至った。
【０００６】
すなわち、本発明の電子写真用光沢シートは、顔料を主体とした塗工層を設けた塗工紙上に、ガラス転移点が１２０℃以上の水溶性樹脂が１００質量部に対して、中空型有機顔料を１０〜１００質量部配合した塗工層を２〜３０g／ｍ2塗布することを特徴とする。
【０００７】
また、該水溶性樹脂が主鎖にベンゼン環構造を持ち、側鎖に極性置換基を持つことを特徴とする。
【発明の効果】
【０００８】
本発明の電子写真用光沢シートは、最表層にある断熱層によってより効率的な印刷が可能あり、高温での処理後も光沢感を維持し、更にはリサイクルが可能である。
【発明を実施するための最良の形態】
【０００９】
以下、本発明の電子写真用光沢シートについて、詳細に説明する。本発明の電子写真用光沢シートは、顔料を主体とした塗工層を設けた塗工紙上に、ガラス転移点が１２０℃以上の水溶性樹脂が１００質量部に対して、中空型有機顔料を１０〜１００質量部配合した塗工層を２〜３０g／ｍ2塗布することを特徴とする。
【００１０】
本発明の電子写真用光沢シートにおける塗工層を設ける原紙としては、ＬＢＫＰ、ＮＢＫＰなどの化学パルプ、ＧＰ、ＰＧＷＲＭＰ、ＴＭＰ、ＣＴＭＰ、ＣＧＰなどの機械パルプ、および故紙パルプなどの各種パルプを含み、軽質炭酸カルシウム、重質炭酸カルシウム、タルク、クレー、カオリンなどの各種填料、サイズ剤、定着剤、歩留り剤、紙力増強剤などの各種配合剤を好適に配合し、酸性、中性、アルカリ性のいずれかでも抄造できる。
【００１１】
また、ノーサイズプレス原紙、澱粉、ポリビニルアルコールなどでサイズプレスされた原紙などを用いることができる。また、必要とする原紙の密度、平滑度を得るために各種カレンダー処理を施す場合も有る。
【００１２】
顔料を主体とする塗工層の主成分である顔料とは、例えば、各種カオリン、タルク、粉砕炭酸カルシウムなどの精製した天然鉱物顔料、サチンホワイト、リトホンなどの複合合成顔料、酸化チタン、沈降性炭酸カルシウム、水酸化アルミナなどの半合成顔料、プラスチック顔料などの合成顔料が挙げられる。
【００１３】
顔料を主体とする塗工層に含まれるバインダーとしては、例えば、スチレン、ブタジエン、及びその他モノマーの共重合体から成るラテックスバインダー、ポリビニルアルコール、澱粉、カゼイン、およびそれらの変性物が挙げれらる。
【００１４】
顔料を主体とする塗工層を設けるための塗工液に含まれるその他助剤としては、分散剤、増粘剤、保水剤、耐水化剤、蛍光増白剤、染料、色づけを目的とした顔料、防腐剤、ｐＨ調整剤などが挙げられる。
【００１５】
顔料を主体とする塗工層の塗工方法は特に限定されるものではなく、フィルムプレス、カーテン、ロッド、ブレード、エアナイフ、キャスト、スプレーなどの各方式が好適に使用される。
【００１６】
また、顔料を主体とする塗工層塗設後は平滑性を調整する為に、各種カレンダー処理を施す場合がある。顔料を主体とする塗工層を設けたシートに対して水溶性樹脂を塗布して得られる強グロスの電子写真用光沢シートの美観をより高める為に、顔料を主体とする塗工層表面の平滑度は高い方が望ましい。
【００１７】
本発明における水溶性樹脂のガラス転移点は１２０℃以上である。
【００１８】
本発明の電子写真用光沢シートは、電子写真方式の印刷や印刷後の加工において、極短時間から数十秒程度の間、１２０〜２００℃程度までの高温にさらされる工程があり、そのような環境下で問題なく使用できる程度の耐熱性が必要とされる。よって、最表面にある水溶性樹脂のガラス転移点が規定の範囲にあることによって、耐ブロッキング性の向上や、熱処理後の光沢感の低下を防ぐことができる。
【００１９】
本発明における水溶性樹脂の成分としては、高分子構造の主鎖にベンゼン環構造を持ち、また、側鎖に極性置換基を持つものが望ましい。高分子は主鎖に剛直なベンゼン環構造を有することにより，鎖の回転および屈曲性の自由度が低下して，高いガラス転移点と溶融点を示す。また、側鎖に導入する極性置換基としては、例えば、カルボキシル基、スルフォニル基などが挙げれらる。
【００２０】
本発明における水溶性樹脂と混合する中空型有機顔料としては、素材は特に限定されるものではないが、工業的に広く実用化されているものとしてはポリスチレンアクリル系の物が挙げられる。また、その形状としては粒子径が２００ｎｍ程度から数μｍ程度で、中空率が２０から８０％程度のものが実用的である。
【００２１】
本発明における水溶性樹脂及び中空型有機顔料を含む塗工層を設けるための塗工液には、助剤として分散剤、増粘剤、保水剤、耐水化剤、蛍光増白剤、染料、色づけを目的とした顔料、防腐剤、ｐＨ調整剤などを混合することができる。
【００２２】
水溶性樹脂及び中空型有機顔料を含む塗工層の塗工方法は特に限定されるものではなく、顔料を主体とする塗工層と同様に、フィルムプレス、カーテン、ロッド、ブレード、エアナイフ、キャスト、スプレーなどの各方式が好適に使用される。
【実施例】
【００２３】
以下に、本発明の実施例を挙げて説明するが、本発明はこれらの例に限定されるものではない。
【００２４】
＜原紙配合＞
ＬＢＫＰ（濾水度３３０〜４４０ｍｌｃｓｆ）                      ７０部
ＮＢＫＰ（濾水度３９０〜４９０ｍｌｃｓｆ）                      ３０部
【００２５】
＜内添薬品＞
軽質炭酸カルシウム（＊原紙中灰分で表示）                        ＊８部
カチオン化澱粉                                                １．０部
カチオン系ポリアクリルアミド歩留まり向上剤                  ０．０３部
パルプ、内添薬品を上記の配合で調製し、坪量７０ｇ／ｍ2の原紙を抄造した。
【００２６】
この原紙に対して、サイズプレスにより両面０．８０ｇ／ｍ2の酸化澱粉を付着させ塗工用原紙を得た。
【００２７】
＜塗工液の配合＞
カオリンクレー                                                  ５０部
重質炭酸カルシウム                                              ５０部
市販ポリアクリル酸系分散剤                                    ０．１部
スチレンブタジエン系ラテックスバインダー                        １２部
市販燐酸エステル化澱粉                                            ２部
市販カルボキシメチルセルロース系増粘剤（ＣＭＣ）              ０．１部
水酸化ナトリウムにてｐＨ９．６に調製
水にて固形分濃度６２％に調製
【００２８】
上記の塗工液を調製し、ファウンテン／ブレードコーターで片面１５ｇ／ｍ2塗工し、スーパーカレンダー処理を施して塗工紙を得た。
【００２９】
（実施例１）
下記化学式で示される高分子を成分とする水溶性樹脂１００部に対して中空型有機顔料（ポリスチレンアクリル系、平均粒子径１μｍ、中空率５０％）を３０部配合する水溶液を顔料を主体とする塗工層上に片面１０ｇ／ｍ2塗布した。塗布はロッドバー塗工とエアドライヤーによる乾燥で実施した。
【００３０】
【化１】
2008089850.tif 000002
【００３１】
（実施例２）
実施例１と同じ水溶性樹脂１００部に対して実施例１と同じ中空型有機顔料を８０部配合した水性塗工液を実施例１で作製した顔料を主体とする塗工層上に片面１０ｇ／ｍ2塗布した。塗布はロッドバー塗工とエアドライヤーによる乾燥で実施した。
【００３２】
（比較例１）
アクリル系のエマルション型接着剤（ガラス転移点１０５℃）１００部に対して実施例１と同じ中空型有機顔料３０部配合した水性塗工液を実施例１で作製した顔料を主体とする塗工層上に片面１０ｇ／ｍ2塗布した。塗布はロッドバー塗工とエアドライヤーによる乾燥で実施した。
【００３３】
（比較例２）
実施例１と同じ水溶性樹脂１００部に対して実施例１と同じ中空型有機顔料を３００部配合した水性塗工液を実施例１で作製した顔料を主体とする塗工層上に片面に１０ｇ／ｍ2塗布した。塗布はロッドバー塗工とエアドライヤーによる乾燥で実施した。
【００３４】
（比較例３）
実施例１と同じ水溶性樹脂１００部に対して中空型有機顔料配合しない水性塗工液を実施例１で作製した顔料を主体とする塗工層上に片面に１０ｇ／ｍ2塗布した。塗布はロッドバー塗工とエアドライヤーによる乾燥で実施した。
【００３５】
（比較例４）
比較例２の方法で得られた電子写真用光沢シートに対して、光沢度を上げるためにカレンダー処理を行った。
【００３６】
以上のようにして得られた電子写真用光沢シートを次の項目について評価した。尚、印刷機は富士ゼロックス  ドキュカラー１２５６ＧＡを用いた。それらの結果を表１に示す。
【００３７】
（耐ブロッキング性）
二枚の電子写真用光沢シートの光沢面が重なり合うようにして、８０〜２００℃まで任意に温度を設定できる加圧ロールの間を通した。通紙速度は１ｃｍ／秒とした。二枚の電子写真用光沢シートどうしを剥がすと電子写真用光沢シートが損傷を受けた時のロール温度をブロッキング発生温度とした。
【００３８】
（白紙光沢）
ＪＩＳ  Ｐ  ８１４２紙及び板紙の７５度鏡面光沢度試験方法に則り、電子写真印刷機による印刷前後の白紙光沢を測定した。
【００３９】
（画像部光沢）
白紙光沢と同じ機器を使用し、黒１００％のベタ印刷部分について、６０度入反射角での光沢度を測定した。
【００４０】
【表１】
2008089850.tif 000003
【００４１】
実施例１および２は、耐ブロッキング性に優れ、印刷前後の白紙光沢の低下が見られない。また、断熱性を有する塗工層の働きにより画像部光沢に優れている。一方で、比較例１はガラス転移点の低いバインダーを使用した為、ブロッキングが生じている。また、比較例２は中空型有機顔料の配合量が多すぎる為、平滑な白紙面が毀損し、白紙光沢値が低下してしまった。比較例３は中空型有機顔料を含有しない為、画像部光沢に優位性がない。比較例４はカレンダー処理により印刷前の白紙光沢は向上したが、これは有機顔料の配向によるものであり、印刷時の加熱処理によってその配向性が崩れて、白紙光沢が低下してしまった。
【産業上の利用可能性】
【００４２】
電子写真方式の印刷記録材として、最表層にある断熱層によってより効率的な印刷が可能あり、高温での処理後も光沢感を維持し、更にはリサイクルが可能な光沢シートの利用が期待できる。